(57)【要約】【課題】電子線励起ディスプレイなど次世代の電子装置に広く応用される高効率、低電圧で動作し、容易に集積化できる電子放出素子を提供する。【解決手段】窒化物半導体に生じる自発分極やピエゾ分極による大きな内部電界を効率的に素子表面部に加えて電子放出を行う電子放出素子及び光電素子に関するもので、素子構造は、ＡｌＧａＮ、ＡｌＮ及びＧａＮの３層構造からなり、素子の外部の電極を用いずにＧａＮ表面に電子引き出し用電極を配置することにより、低い駆動電圧で動作する電子放出源となる窒化物半導体電子放出素子。【選択図】図１
2006093087.tif 000002
【特許請求の範囲】
【請求項１】
絶縁性基板上に、ＧａＮ層、ｎ型のＡｌＧａＮ層（ただし、ＡｌxＧａ(1-x)Ｎ、ｘ＜０．５）、厚さ１ｎｍ〜１０ｎｍの中間層としてのＡｌＮ層、及び、厚さ２０ｎｍ〜１００ｎｍの表面露出部を有するＧａＮ層を、接合することで順次積層させた構造を有し、該ＧａＮ層の表面に電子取り出し用の正電極を備え、且つ、該ＡｌＧａＮ層に負電極を備えることを特徴とする窒化物半導体電子放出素子。
【請求項２】
前記中間層としてのＡｌＮ層に代えて、ｎ型のＡｌＧａＮ層よりもＡｌ組成が大きいＡｌＧａＮ層（ただし、ＡｌyＧａ(1-x)Ｎ、ｙ＞ｘ）を中間層として有することを特徴とする請求項１に記載の窒化物半導体電子放出素子。
【請求項３】
ｎ型のＡｌＧａＮ層に代えて、ＧａＮ層を設けてなることを特徴とする請求項１又は請求項２に記載の窒化物半導体電子放出素子。
【請求項４】
前記ｎ型のＡｌＧａＮ層がｎ型高抵抗ＡｌＧａＮ層であり、前記ｎ型高抵抗ＡｌＧａＮ層が、絶縁性基板上に負電極として選択的に設けたＺｒＢ2（ホウ化ジルコニウム）と接する構造の単一素子であり、この単一素子を集積化したことを特徴とする請求項１に記載の窒化物半導体電子放出素子。
【請求項５】
前記ｎ型高抵抗ＡｌＧａＮ層がｎ型高抵抗ＧａＮ層であることを特徴とする請求項４に記載の窒化物半導体電子放出素子。
【発明の詳細な説明】
【技術分野】
【０００１】
本発明は、電子顕微鏡等の電子源、電子線励起ディスプレイなどにもちいる窒化物半導体を用いた電子放出素子に関するものである。
【背景技術】
【０００２】
電子放出源材料としては、タングステンフィラメントのほかに、ダイヤモンド、Ｓｉ、ＧａＮを用いた電子放出源や最近報告されているカーボンナノチューブ等の電界放出素子がある。また、外部から電界を加える構成のダイヤモンドを用いた電界放出電子素子も提案されている（例えば、特許文献１参照。）。
【０００３】
これらの電子放出素子は電子顕微鏡等の電子源のみでなく、今後、電子線励起ディスプレイなど次世代の電子装置に広く応用される可能性があるが、これらの期待される応用分野に対しては実用上十分な集積化がなされていないのが現状であり、より効率が良く、低電圧で動作し、且つ、容易に集積化できる電子放出素子が求められている。
Ｓｉを用いた電界放出電子素子はＳｉ集積回路技術を基盤として開発されているが、通常の電界放出素子の場合、素子の外部から電界を加え電子放出を促すため、電子の放出には高電圧を必要とし、高い電界密度を得るために素子構造が複雑となる欠点を有している。
【特許文献１】特開２００１−２６６７３６
【発明の開示】
【発明が解決しようとする課題】
【０００４】
前記問題点を考慮してなされた本発明の目的は、構造が簡単であり、且つ、より低電圧で、効率のよい電界密度を達成しうる窒化物半導体電子放出素子を提供することにある。
【課題を解決するための手段】
【０００５】
上記課題を解決するための本発明の窒化物半導体電子放出素子は、絶縁性基板上に、ＧａＮ層、ｎ型のＡｌＧａＮ層（ただし、ＡｌxＧａ(1-x)Ｎ、ｘ＜０．５）、厚さ１ｎｍ〜１０ｎｍの中間層としてのＡｌＮ層、及び、厚さ２０ｎｍ〜１００ｎｍの表面露出部を有するＧａＮ層を、接合することで順次積層させた構造を有し、該ＧａＮ層の表面に電子取り出し用の正電極を備え、且つ、該ＡｌＧａＮ層に負電極を備えることを特徴とする。
より具体的には、絶縁性基板（１）上にＧａＮ層（２）を有し、前記ＧａＮ層（２）の表面に接合して設けたｎ型のＡｌＧａＮ層（ただし、ＡｌxＧａ(1-x)Ｎ、ｘ＜０．５）（３）に接合されて、１ｎｍから１０ｎｍの厚さの中間層であるＡｌＮ層（４）を有し、前記ＡｌＮ層（４）に接合された２０ｎｍから１００ｎｍの厚さの表面露出部を有するＧａＮ層（５）を積層させた構造を持ち、且つ、ＧａＮ層（５）の表面に電子取り出し用の正電極（６）を備え、前記ＡｌＧａＮ層（３）に負電極（７）を備えることを特徴とする窒化物半導体電子放出素子である。
なお、このような窒化物半導体電子放出素子において、中間層であるＡｌＮ層をｎ型のＡｌＧａＮ層よりもＡｌ組成が大きいＡｌＧａＮ層（ただし、ＡｌyＧａ(1-x)Ｎ、ｙ＞ｘ）とした窒化物半導体電子放出素子、さらには、ｎ型のＡｌＧａＮ層をＧａＮ層とした窒化物半導体電子放出素子などの変形例もまた、本発明の優れた効果を得ることが可能である。
【０００６】
この構成によって窒化物半導体中に現われる自発分極やピエゾ分極を利用し、素子表面に巨大な電界を生じさせて電子放出を行う電子放出素子に関するものであり、Ｓｉを用いた電界放出デバイスに比べ遥かに低い駆動電圧で動作し、かつ、デバイス構造も単純となる。
【発明の効果】
【０００７】
通常の電界放出素子は固体外部に電界を加え、電子を引き出すため、高い駆動電圧が必要となるが、本発明では、電界放出素子の素子内部に加わる電界を利用し電子を引き出すため、低い駆動電圧での動作が可能であり、素子構造も単純であるため集積化も極めて容易である。
本発明の窒化物半導体電子放出素子は、従来の電界放出型の電子放出源に比べ、低い駆動電圧で動作し構造も単純なため、他の電子素子とのマッチングが良く集積化も容易である。本発明を用いて、将来の低電圧動作電子線励起ディスプレイや電子線励起発光素子・照明機器の電子源として利用できる。したがって、この素子は将来のフラットパネルディスプレイや照明用電子放出源として有用である。
【発明を実施するための最良の形態】
【０００８】
以下、本発明の窒化物半導体電子放出素子を図面を用いて詳細に説明する。
図１は、本発明の窒化物半導体電子放出素子の一態様を示す概略断面図である。
窒化物半導体電子放出素子は、絶縁性基板（１）上に、ＧａＮ層（２）、ｎ型のＡｌＧａＮ層（ただし、ＡｌxＧａ(1-x)Ｎ、ｘ＜０．５）（３）、厚さ１ｎｍ〜１０ｎｍの中間層としてのＡｌＮ層（４）、及び、厚さ２０ｎｍ〜１００ｎｍの表面露出部を有するＧａＮ層（４）を、接合することで順次積層させた構造を有している。
なお、各層の厚さと組成比は最良の形態として例示する。
本態様では、サファイア基板上（１）へ、ＡｌＧａＮ層（３）のためのバッファー層としてキャリヤ濃度２×１０18ｃｍ-3のｎ型ＧａＮ層（２）を、厚さ約１０００ｎｍとなるように形成し、さらに、その上にキャリヤ濃度１０18ｃｍ-3のｎ型ＡｌＧａＮ層（３）として、Ａｌ0.2Ｇａ0.8Ｎからなる厚さ１０００ｎｍの層を形成し、その上に中間層としてのＡｌＮ層（４）を５ｎｍとキャリヤ濃度２×１０18ｃｍ-3のｎ型ＧａＮ層（５）を３０ｎｍ成長させる。
各層の形成方法は任意であり、公知の方法、例えば、原子層エピタキシャル成長、ＣＶＤ法などを用いることができる。
【０００９】
このような積層体に、さらに幅４μｍのストライプ状の正電極（６）を間隔１０μｍで配置している。
なお、正電極の形状は、必ずしもストライプ状でなくてもよく、電極形状は、円環状、格子状、３角形などの多角形であってもよい。
本発明における絶縁性基板とは、完全な絶縁性を有するもののみならず、電子放出素子の使用目的に応じた高抵抗の基板、例えば、５００Ω・ｃｍ以上の高抵抗基板、半絶縁性基板をも包含するものとする。従って、本態様では、絶縁性基板として、サファイア基板（１）を用いているが、これに代えて、５００Ω・ｃｍ以上の高抵抗であってほぼ絶縁性のＳｉ結晶基板、半絶縁性のＧａＡｓ基板や絶縁性のＳｉＯ2結晶基板などを用いることもできる。
【００１０】
これら、各層構成は、同面積の層状構造である必要はなく、相互に電気的に接合されていれば、部分的に接合された構造でも良い。（以下は、Ｇａ層をＧａ、ＡｌＧａＮ層）をＡｌＧａＮ、ＡｌＮ層をＡｌＮと記す。）
ここで、素子表面は＋Ｃ面（Ｇａ面）となっており、サファイア基板側が−Ｃ面（Ｎ面）となっている。
【００１１】
このときのエネルギーバンド構造を図２（ａ）に示す。ＡｌＮ（４）とその上のＧａＮ（５）はたいへん薄いため、下地のＡｌＧａＮ（３）と同じ面内格子定数を持ち、ＡｌＮ（４）には引っ張り歪、ＧａＮ（３）には圧縮歪が加わっている。この際、ＡｌＮ（４）に発生する自発分極とピエゾ分極による電界は１原子層当り０．２Ｖ程度となり、２０原子層からなる厚さ５ｎｍのＡｌＮ（４）には４Ｖの分極電圧が加わる。
【００１２】
一方、ＧａＮ（５）には、ＡｌＮ（４）とは逆方向に、１原子層当り０．０２Ｖ程度のピエゾ電界が加わり、この厚さのＧａＮ（５）には２．４Ｖ程度のピエゾ電圧が、表面に向かいバンド端が下がる方向に加わる。なお、電圧を加えていないときには、表面の正電極（６）とＡｌＧａＮ（３）のフェルミレベルが一致するようにキャリヤ移動が生じるので、図２（ａ）に示すようなエネルギーバンド構造になる。ＡｌＮ（４）の下地をＡｌＧａＮ（３）からＧａＮ（３）に変えると表面のＧａＮ（５）にはピエゾ電界が加わらないが、内部のフェルミレベルは表面の正電極（６）のフェルミレベルと等しいので、その場合のバンド構造も図２（ａ）に示すのと同様になる。
【００１３】
この状態で表面から、ＧａＮ（５）のバンドギャップより大きなフォトンエネルギーを持つ光を入射させると、伝導帯へ励起された電子は、ＧａＮ（５）中の電界により表面方向へ加速されるので、効率の良い紫外線の光電面としても利用できる。
【００１４】
図２（ｂ）は素子表面に＋電圧（＋７Ｖ）を加えた時のエネルギーバンド構造を示す。ＡｌＮ（４）と表面のＧａＮ（５）に発生する電界により、表面ＧａＮ（５）が空乏層化（高抵抗化）されているので、外部から加えられた電圧はＡｌＮ（４）と表面ＧａＮ（５）に加わり、図２（ｂ）のようなエネルギーバンド図になる。この際、ｎ型ＡｌＧａＮ（３）の伝導帯電子はＡｌＮ（４）をトンネルし、表面ＧａＮ（５）に加わった大きな電界により加速され、ＧａＮ（５）の表面に達する。正電極（６）は、ＧａＮ（５）の表面側に選択的に設け、負電極（７）をＡｌＧａＮ（３）に設ける。
【００１５】
この電子のうち正電極（６）のある部分に到達した電子は正電極（６）に捕まってしまうが、正電極（６）の無い部分或いは薄い部分に到達した電子のうち、真空準位より大きなエネルギーを持つ電子は容易に素子から外部へ放出される。この素子では正電極（６）のない部分から電子を取り出しているが、デバイス表面のエネルギー状態はＧａＮ（５）の表面状態の影響を受けるので、正電極（６）に加えた電圧がそのまま正電極のないＧａＮ（５）表面に加わらない場合もある。したがって、効率的に表面ＧａＮ（５）に電界を加えるため、電子放出部に数ｎｍ以下の厚さの正電極（６）を形成しても良い。
【００１６】
通常の電界放出素子は、電子放出部を尖らせ、素子外部に大きな電界を作り電子を放出させるため、高い印加電圧を必要とするが、この素子では固体内部の電界を利用し電子放出を行わせるため、正電極（６）への１０Ｖ以下の低い印加電圧で電子を放出させることができる。
【００１７】
以上の最良の形態を示した実施例としての説明では、中間層として５ｎｍのＡｌＮ（４）を使用したが、このＡｌＮ（４）の厚さは、薄ければトンネル現象による漏れ電流の過大が生じるので５分子層程度に相当するである約１ｎｍ以上が必要であり、ＡｌＮ（４）を厚くすると電子のトンネル確率が減少するので、ＡｌＮ（４）の厚さは１０ｎｍを超えない方が良い。
ｎ型ＡｌＧａＮ（３）（またはｎ型ＧａＮ（３））とｎ型ＧａＮ（５）は、キャリヤ濃度が１×１０17ｃｍ-3よりも大きな低抵抗としなければない。
ＡｌＮ（４）は、ｎ型ＡｌＧａＮ（３）（またはｎ型ＧａＮ（３））、ｎ型ＧａＮ（５）よりもキャリヤ濃度が小さい高抵抗としなければならない。
【００１８】
また、中間層としてのＡｌＮ層（４）の代わりにＡｌＧａＮ層を用いても良いが、自発及びピエゾ分極により、表面に向かいバンドを持ち上げる必要があるため、下地のＡｌＧａＮより大きなＡｌ組成でなければならない。
また、他の変形例として、ｎ型のＡｌＧａＮ層（３）に代えてＧａＮ層を用いる態様が挙げられ、この構成によっても、本発明の優れた効果が得られる。
【実施例】
【００１９】
図３は、ディスプレイ用電子放出源に用いる際の、本発明による単一素子（電子放出素子）の断面図を示す。
以上のように製作された電子放出素子を単一の素子とした多数個を集積して、ディスプレイ用の電子放出源に用いるための実施例を述べる。この際、多数個を集積するために格子状、ハニカム状などに単一の素子を配置した集合体として集積する。格子状に配置した場合は、各単一素子に電圧を印加するために、サファイア基板（１）にあらかじめ予め電極材料として、ＧａＮとほぼ同一の格子定数を持つ材料であるＺｒＢ2（ホウ化ジルコニウム）を、ストライプ状に形成して電圧印加の負電極（１７）とする。さらに、集積化を行うこの実施例では高抵抗のＡｌＧａＮ（１３）またはＧａＮ（１３）を形成する。
【００２０】
これらの上に、ＡｌＮ（４）、ＧａＮ（５）を設ける。正電極（６）はストライプ状の負電極（１７）、と交差する素子に正の電位を与えるべく、ストライプ状の正電極（１６）を設ける。
図４は、ディスプレイ用電子放出源の一態様を示す配置図であり、本発明の単一素子（電子放出素子）（１８）の配置位置が示されている。各単一素子（１８）に電圧を印加するために、ストライプ状の正電極（１６）、ストライプ状の負電極（１７）が設けられている。
【図面の簡単な説明】
【００２１】
【図１】本発明における電子放出素子の構造図
【図２】本発明における電子放出素子のエネルギーバンド図
【図３】ディスプレイ用電子放出源に用いる際の、本発明による単一素子の断面図
【図４】ディスプレイ用電子放出源の配置図
【符号の説明】
【００２２】
（１）サファイア基板
（２）ＧａＮ層（バッファ層）
（３）ＡｌＧａＮ層  または  ＧａＮ層
（４）ＡｌＮ層
（５）ＧａＮ層（表面層）
（６）正電極（表面）
（７）負電極
（１３）高抵抗ＡｌＧａＮ層または高抵抗ＧａＮ層
（１６）ストライプ状の正電極
（１７）ストライプ状の負電極
（１８）ディスプレイ用電子放出源としての本発明の電子放出素子
【図２】
2006093087.tif 000003
【図３】
2006093087.tif 000004
【図４】
2006093087.tif 000005
【図１】
2006093087.tif 000006